Brevet FR3045596A1 (20170623)
REVENDICATIONS1. Feuille de verre coloré de composition aluminosilicate renforcé chimiquement par un échange ionique caractérisée en qu'elle comprend les oxydes suivants dans les gammes de teneurs pondérales définies ci-après : 902 entre 59,20 et 68,00% i.o A1203 entre 3,00 et 8,00% MgO entre 6,00 et 9,00% si la teneur en A1203 est comprise entre 5,00 et 8,00% et si le rapport 902/A1203 est supérieur ou égal à 7,8 ou entre 8,00 et 10,00 %si la teneur en A1203 est comprise 15 entre 3,00 et 5,00% et si le rapport 902/A1203 est supérieur ou égal à 24, Na2O entre 9,00 et 16,00% K2O entre 5,00 et 11,00% B203 entre 0 et 3,00% 20 CaO entre 0 et 1,00% et les agents colorants suivants dans les gammes de teneurs pondérales définies ci-après : Fe2O3 total entre 0,05 et 6,00% CoO entre 0 et 2,00% 25 NiO entre 0 et 1,00% Se entre 0 et 0,10% le verre présentant un facteur redox compris entre 0.10 et 0.65\n<CLM>\1\tFeuille selon la revendication précédente caractérisée en ce qu'elle comprend d'autres agents colorants choisis parmi les oxydes de vanadium, 30 de chrome, de manganèse, de cuivre, d'étain, de lanthanides, d'argent, de titane, et/ ou des sulfures dans une teneur pondérale inférieure à 1,00°/0 3045596 19\n<CLM>\1\tFeuille de verre selon l'une des revendications précédentes caractérisée en ce qu'elle renforcée par trempe chimique avec une profondeur d'échange d'ion d'au moins 30 ilm, de préférence d'au moins 35 ilm.\n<CLM>\1\tVitrage feuilleté caractérisée en ce qu'il comprend au moins une première feuille de verre de type silico-sodo-calcique, un intercalaire polymérique et une seconde feuille de verre comprenant les oxydes suivants dans les gammes de teneurs pondérales définies ci-après : 902 entre 59,20 et 68,00% A1203 entre 3,00 et 8,00% MgO entre 6,00 et 9,00% si la teneur en A1203 est comprise entre 5,00 et 8,00% et si le rapport 902/A1203 est supérieur ou égal à 7,8 ou entre 8,00 et 10,00 %si la teneur en A1203 est comprise entre 3,00 et 5,00% et si le rapport 902/A1203 est supérieur ou égal à 24, Na2O entre 9,00 et 16,00% K2O entre 5,00 et 11,00% B203 entre 0 et 3,00% CaO entre 0 et 1,00% et les agents colorants suivants dans les gammes de teneurs pondérales définies ci-après : Fe2O3 total entre 0,05 et 6,00% CoO entre 0 et 2,00% NiO entre 0 et 1,00% Se entre 0 et 0,10% le verre présentant un facteur redox compris entre 0.10 et 0.65.\n<CLM>\1\tVitrage selon la revendication précédente caractérisé en ce que la première feuille de verre est un verre de type silico-sodo-calcique comprenant les oxydes suivants dans les gammes de teneurs pondérales définies ci-après : 902 entre 65,00 et 75,00% Na2O entre 10,00 et 20,00% CaO entre 2,00 et 15,00% 3045596 20 A1203 entre 0 et 5,00% MgO entre 0 et 5,00% K2O entre 0 et 5,00%\n<CLM>\1\tVitrage selon l'une des revendications 4 ou 5 caractérisé en ce que l'écart 5 entre les températures T(log i=10,3) de chacune des feuilles de verres pour lesquelles la viscosité vaut 101" Poises est inférieure, en valeur absolue, à 30°C et de préférence inférieure, en valeur absolue, à 23°C.\n<CLM>\1\tVitrage selon l'une des revendications 4 à 6 caractérisé en ce que la première feuille de verre a une épaisseur d'au plus 2,1 mm, de préférence 10 d'au plus 1,6 mm.\n<CLM>\1\tVitrage selon l'une des revendications 4 à 7 caractérisé en ce que la deuxième feuille de verre qui est plus mince que la première a une épaisseur d'au plus 1,5 mm, de préférence d'au plus 1,1 mm voire inférieure à 1mm. 15\n<CLM>\1\tVitrage selon l'une des revendications 4 à 8 caractérisé en ce que l'intercalaire polymérique placé entre les deux feuilles de verre est constitué d'une ou plusieurs couches de matériau thermoplastique, notamment en polyuréthane, en polycarbonate, en polyvynilbutyral (PVB), en polyméthacrylate de méthyle (PMMA), en éthylène vinyl acétate (EVA) 20 ou en résine ionomère.\n<CLM>\1\tVitrage selon la revendication 9 caractérisé en ce que l'épaisseur de l'intercalaire polymérique est comprise entre 50 pm et 4 mm.\n<CLM>\1\tProcédé de fabrication du vitrage feuilleté selon l'une des revendications 4 à 10 caractérisé en ce qu'il comprend au moins une étape de bombage 25 simultané de la première et de la deuxième feuille de verre, une étape d'échange ionique de la deuxième feuille de verre et une étape d'assemblage des deux feuilles de verre avec l'intercalaire polymérique.\n<CLM>\1\tProcédé selon la revendication 11 caractérisé en ce que l'étape d'échange ionique a lieu à une température inférieure à 490°C, pendant une durée 30 inférieure à 24 heures, de préférence inférieure ou égale à 4h, voire inférieure ou égale à 2h. 3045596 21\n<CLM>\1\tProcédé selon l'une des revendications 11 ou 12 caractérisé en ce que pendant l'étape de bombage la seconde feuille de verre plus mince que la première feuille est positionnée au-dessus de la première feuille de verre.\n<CLM>\1\tVitrage pour automobile obtenu par le procédé selon l'une des 5 revendications 11 à 13 caractérisé en ce que la deuxième feuille de verre est placée vers l'intérieur de l'habitacle. 10 15